(57)【特許請求の範囲】
【請求項１】
ＦＰＤデバイスを製造するためのマスクブランクであって、
前記マスクブランクは、露光機の解像限界以下の微細遮光パターン及び微細透過部からなるパターンであるグレートーンパターンと、前記露光機の解像限界よりも大きなパターンである通常パターンとを有するフォトマスクを製造するためのものであり、
基板と、
金属シリサイドを材料として前記基板上に前記基板と接して形成された遮光膜と、
クロムを含む材料で前記遮光膜上に前記遮光膜と接して形成された上層膜と、
前記上層膜上に形成されたレジスト膜と、
を備え、
前記遮光膜及び前記上層膜は、前記レジスト膜をパターニングしたエッチングマスクを用いてウエットエッチングされるべき膜であり、
前記上層膜は、Ｃｒ用のエッチング液を用いてウエットエッチングされる膜であり、
前記遮光膜は、前記上層膜に対するウエットエッチングの後に金属シリサイド用のエッチング液を用いてウエットエッチングされる膜であり、
前記遮光膜の膜厚は、８５０〜１８００オングストロームであり、
前記上層膜は、クロムに少なくとも酸素及び窒素を添加した膜であり、前記フォトマスクにおいて反射防止膜として機能し、
前記上層膜の膜厚は、５０〜４００オングストロームであり、
前記レジスト膜は、前記上層膜上に、一方向に伸びるレジスト液供給口を有するノズルからレジスト液を吐出させつつ、前記上層膜表面に対して前記一方向に交差する方向へ前記ノズルを相対移動させて形成され、
前記レジスト膜は、パターン形成領域内におけるレジスト膜厚の最大値と最小値との差で示される面内膜厚均一性が５００オングストローム以下であることを特徴とするマスクブランク。
【請求項２】
前記金属は、モリブデン（Ｍｏ）、タンタル（Ｔａ）、チタン（Ｔｉ）、タングステン（Ｗ）のいずれかを含む材料であることを特徴とする請求項１に記載のマスクブランク。
【請求項３】
請求項１又は２に記載のマスクブランクを用いて製造されたことを特徴とするＦＰＤデバイスを製造するためのフォトマスク。
【請求項４】
ＦＰＤデバイスを製造するためのマスクブランクの製造方法であって、
前記マスクブランクは、露光機の解像限界以下の微細遮光パターン及び微細透過部からなるパターンであるグレートーンパターンと、前記露光機の解像限界よりも大きなパターンである通常パターンとを有するフォトマスクを製造するためのものであり、
基板上に前記基板と接して、金属シリサイドからなる材料で遮光膜を成膜し、
前記遮光膜上に前記遮光膜と接して、クロムを含む材料からなる上層膜を成膜し、
一方向に伸びるレジスト液供給口を有するノズルからレジスト液を吐出させつつ、前記上層膜表面に対して前記一方向に交差する方向へ前記ノズルを相対移動させることによって、前記上層膜上にレジスト膜を形成し、
前記遮光膜及び前記上層膜は、前記レジスト膜をパターニングしたエッチングマスクを用いてウエットエッチングされるべき膜であり、
前記上層膜は、Ｃｒ用のエッチング液を用いてウエットエッチングされる膜であり、
前記遮光膜は、前記上層膜に対するウエットエッチングの後に金属シリサイド用のエッチング液を用いてウエットエッチングされる膜であり、
前記遮光膜の膜厚は、８５０〜１８００オングストロームであり、
前記上層膜は、クロムに少なくとも酸素及び窒素を添加した膜であり、前記フォトマスクにおいて反射防止膜として機能し、
前記上層膜の膜厚は、５０〜４００オングストロームであり、
前記レジスト膜は、パターン形成領域内におけるレジスト膜厚の最大値と最小値との差で示される面内膜厚均一性が５００オングストローム以下となるように形成されることを特徴とするマスクブランクの製造方法。
【請求項５】
請求項４記載のマスクブランクの製造方法で製造されたマスクブランクを用いて、
前記レジスト膜をパターニングし、
前記上層膜をＣｒ用のエッチング液を用いてウエットエッチングでパターニングし、
前記遮光膜を金属シリサイド用のエッチング液を用いてウエットエッチングでパターニングすることを特徴とするＦＰＤデバイスを製造するためのフォトマスクの製造方法。
【発明の詳細な説明】
【技術分野】
【０００１】
本発明は、マスクブランク及びフォトマスクに関する。
【背景技術】
【０００２】
従来、ＦＰＤ（フラットパネルディスプレイ）用のマスクブランクの製造方法として、ガラス基板上にＣｒ系の遮光膜を形成した後、一方向に伸びるレジスト液供給口を有するノズルからレジスト液を吐出させつつ、遮光膜表面に対して当該一方向に交差する方向へノズルを相対移動させてレジスト膜を形成する方法が知られている（以下、スリットコータと称す）。また、ＬＳＩ用のフォトマスクについて、ドライエッチングでパターニングが可能な遮光膜材料として、モリブデンシリサイド（ＭｏＳｉ）系材料を用いることが提案されている（例えば、特許文献１参照。）。また、遮光膜とレジスト膜との密着性を向上させるために、遮光膜上に金属薄膜や酸化された金属珪化物膜を形成することが提案されている（例えば、特許文献２、３参照。）。
【特許文献１】特公平３−６６６５６号公報
【特許文献２】特開平１−１４２６３７号公報
【特許文献３】特開平３−１１６１４７号公報
【発明の開示】
【発明が解決しようとする課題】
【０００３】
ＦＰＤデバイスを製造するためのマスクブランク（ＦＰＤ用のマスクブランク）において、遮光膜上には、レジスト膜が形成される。このレジスト膜は、遮光膜のエッチング時にエッチングマスクとして使用される。しかし、ＦＰＤ用のマスクブランクにおいては、レジスト膜を形成すべき遮光膜表面の面積が大きいため、例えばＬＳＩ用のマスクブランク等と比べ、レジスト膜の塗布むらや、面内膜厚均一性の悪化が生じやすい。また、一枚のウェハを多数のチップに切り分けるＬＳＩの製造と異なり、ＦＰＤデバイスの製造では、一枚のフォトマスクによって同時にパターン転写がなされるデバイスの数が１〜数個程度と少ない。そのため、ＦＰＤ用のマスクブランクの場合、フォトマスク製造時にパターン欠陥が生じると、歩留まりへの影響も大きい。そのため、ＦＰＤ用のマスクブランクにおいては、塗布むらがなく、面内膜厚均一性が良好なレジスト膜を形成することが特に望まれている。
【０００４】
また、ＦＰＤ用のマスクブランクを製造する場合、遮光膜は、例えば、コスト面及びスループットを重視して、エッチング液を用いたウエットエッチングによってパターニングされる。この場合、ドライエッチングを行う場合と比べてエッチング精度が低くなりやすい。そのため、エッチングマスクとなるレジスト膜を、塗布むらがなく、面内膜厚均一性が良好な状態にすることがより重要になる。
【０００５】
このような状況の下で、本願発明者は、ＦＰＤ用のマスクブランクの遮光膜の材料として、Ｃｒ系材料に代えて金属シリサイド系材料（具体的にはＭｏＳｉ系材料）を用いることを検討した。金属シリサイド系材料で形成した遮光膜は、基板との密着性が良いこと、フォトマスク製造時の耐薬品性（耐酸性）が高いこと、シールドからの膜剥がれによる欠陥発生を少なくすること等の点で良好な特性を有している。そのため、金属シリサイド系材料は、ＦＰＤ用のマスクブランクの遮光膜の材料として注目すべき材料である。
【０００６】
ここで、ＦＰＤ用のマスクブランクを製造する場合、レジスト膜は、マスクブランクに対する塗布精度、歩留まり等を勘案して、例えば、一方向に伸びるレジスト液供給口を有するノズルからレジスト液を吐出させつつ、遮光膜表面に対して当該一方向に交差する方向へノズルを相対移動させて形成される。より具体的には、毛細管現象によりレジスト液を上昇させる毛管状のノズルに対して基板を相対的に走査させることによって基板にレジスト膜を形成する。レジスト液は、基板の移動に伴って、ノズル先端から順次引き出される。
【０００７】
しかし、金属シリサイド系材料の遮光膜は、レジスト液に対する濡れ性が悪い。そのため、金属シリサイド系遮光膜上に上記方法によりレジスト膜を形成する場合、スリットからレジスト液を引き出しにくくなり、レジスト膜の塗布むらが発生しやすいこととなる。また、基板全体に塗布できたとしても、面内膜厚均一性が悪くなりやすい。そのため、金属シリサイド系材料の遮光膜に対し、上記方法によりレジスト膜を形成することは、フォトマスク製造時にパターン精度を低下させる原因となるおそれがある。また、レジスト膜を形成できたとしても、遮光膜とレジスト膜との密着性が悪いため、フォトマスク製造時にレジスト膜が剥がれ、パターン欠陥が生じるおそれもある。そのため、従来、ＦＰＤ用マスクブランクにおいて、金属シリサイド系材料の遮光膜を用いにくいという問題があった。
【０００８】
そこで、本発明は、上記の課題を解決できるマスクブランク及びフォトマスクを提供することを目的とする。
【課題を解決するための手段】
【０００９】
上記の課題を解決するために、本発明は、以下の構成を有する。
（構成１）ＦＰＤデバイスを製造するためのマスクブランクであって、基板と、金属シリサイドを材料として基板上に形成された遮光膜と、クロムを含む材料で遮光膜上に形成された上層膜とを備え、遮光膜及び上層膜は、上層膜上に形成されるレジスト膜をパターニングしたエッチングマスクを用いてウエットエッチングされるべき膜であり、レジスト膜は、上層膜上に、一方向に伸びるレジスト液供給口を有するノズルからレジスト液を吐出させつつ、上層膜表面に対して当該一方向に交差する方向へノズルを相対移動させて形成される。上層膜は、例えば、単体のクロム膜や、クロムに酸素、窒素、及び炭素のうちの少なくとも一つの元素を添加した膜等である。
【００１０】
このように構成した場合、金属シリサイド系材料の遮光膜を用いることにより、フォトマスク製造時の薬液耐性が良好になる。これにより、光学特性が設計どおりのマスクを製造しやすくなり、光学特性の変動幅が小さく、パターン転写特性が良好となる。
【００１１】
更には、金属シリサイド系材料の遮光膜は、クロム系材料の遮光膜等と比べ、合成石英等の基板に対する密着性が高い。また、シールドからの膜剥がれによる欠陥発生を少なくすることができる。そのため、このように構成すれば、ＦＰＤデバイスを製造するために好適なマスクブランクを提供できる。
【００１２】
また、上記の組成の上層膜は、上記の組成の遮光膜と比べ、レジスト液に対する濡れ性がよい。そのため、レジスト膜との密着性が良好になり、適切にスリットコータを用いることが可能になる。これにより、高い塗布精度、及び高い歩留まりが実現できる。また、ＦＰＤ用のマスクブランクに求められる塗布むらの精度及び面内膜厚均一性を実現できる。そのため、この構成のマスクブランクから製造されるフォトマスクを用いることにより、製造されるＦＰＤデバイスも表示むらを低減できる。また、フォトマスクの製造時にレジスト膜が剥がれてパターン欠陥が生じるおそれもほとんどなくなる。
【００１３】
ここで、レジスト膜の面内膜厚均一性が不十分であると、フォトマスク製造時にパターン線幅均一性（ＣＤ精度）が低下することとなり、ＦＰＤデバイスの表示むらの原因となる。そのため、レジスト膜に求められる面内膜厚均一性は、フォトマスクに許容されるＣＤ精度の大きさに応じて決まる。
【００１４】
レジスト膜の面内膜厚均一性は、例えば１０００オングストローム以下、より好ましくは５００オングストローム以下とすることが求められる。
【００１５】
（構成２）上層膜は、クロムに酸素又は窒素の少なくともいずれかを添加した膜であり、マスクブランクを用いて製造されたフォトマスクにおいて反射防止膜として機能する。このように構成すれば、例えば単なる金属等で上層膜を形成し、別途反射防止膜を設ける場合等と比べ、プロセス工数を低減できる。また、このような上層膜は、金属シリサイド系材料の遮光膜との密着性もよく、かつレジスト液に対する濡れ性もよい。そのため、上記の組成の遮光膜上に形成すべき上層膜として特に好適である。従って、このように構成すれば、レジスト膜の面内膜厚均一性を更に適切に高めることができる。また、これにより、フォトマスクのパターンのＣＤ精度を良好にすることができる。
【００１６】
尚、上記の上層膜と同様の組成の膜は、例えばクロム系材料の遮光膜上に反射防止膜として形成されることが一般的である。しかし、構成２のようにした場合、単に反射防止膜としての機能を発揮するのみならず、金属シリサイド系材料の遮光膜において問題となるレジスト液に対する濡れ性を高めることができる。そのため、このように構成すれば、金属シリサイド系材料の優れた特性をより適切に発揮させることができる。
【００１７】
（構成３）上層膜の膜厚は、５０〜４００オングストロームである。このように構成すれば、上層膜を必要以上に膜厚を厚くすることなく、スリットコータを用いる場合に必要なレジスト液に対する濡れ性を発揮させることができる。
【００１８】
ＦＰＤ用のマスクブランクは、ＬＳＩ用のマスクブランク等と比べて大型であり、基板上に形成される薄膜の膜応力の影響も大きくなる。そのため、ＦＰＤ用のマスクブランクにおいては、薄膜の膜厚を低減することが特に重要になる。また、ウエットエッチングによって形成される断面形状を適切に制御する観点からも、膜厚の低減が強く求められる。
【００１９】
また、このように構成すれば、例えば光学濃度について、金属シリサイド系材料の遮光膜の光学特性を適切に発揮させることができる。また、この場合、耐薬性が高い金属シリサイド系材料の遮光膜のみを考慮してフォトマスクの光学特性を設計すればよいため、光学特性が設計どおりのマスクを製造しやすくなる。
【００２０】
尚、上層膜の膜厚が薄過ぎる場合、レジスト液に対する濡れ性が不足するおそれがある。また、上層膜が厚過ぎると、遮光膜のウエットエッチングにおいて断面形状を制御することが難しくなる。そのため、遮光膜のエッチング精度が低下するおそれがある。更には、上層膜が厚過ぎる場合、上層膜の影響が大きくなりすぎて、金属シリサイド系材料の遮光膜の光学特性を適切に発揮させることができなくなる。
【００２１】
（構成４）金属は、モリブデン（Ｍｏ）、タンタル（Ｔａ）、チタン（Ｔｉ）、タングステン（Ｗ）のいずれかを含む材料である。このような構成にすれば、フォトマスク製造時の耐薬品性や基板との密着性が良いこと、低欠陥であることに加え、ウェットエッチング溶液に対するパターン制御性が良くなる。
【００２２】
（構成５）構成１から４のいずれかに記載のマスクブランクを用いて製造されたことを特徴とするＦＰＤデバイスを製造するためのフォトマスク。このように構成すれば、構成１〜４と同様の効果を得ることができる。このフォトマスクは、例えば、ウエットエッチングによってマスクブランク上に形成された遮光膜等のパターニングを施し、マスクパターンを形成して製造される。
【００２３】
尚、上記の各構成において、ＦＰＤ用のマスクブランク及びマスクとしては、ＬＣＤ（液晶ディスプレイ）、プラズマディスプレイ、有機ＥＬ（エレクトロルミネッセンス）ディスプレイ等のＦＰＤデバイスを製造するためのマスクブランク及びマスクが挙げられる。
【００２４】
ＬＣＤ用マスクには、ＬＣＤの製造に必要なすべてのマスクが含まれ、例えば、ＴＦＴ（薄膜トランジスタ）、特にＴＦＴチャンネル部やコンタクトホール部、低温ポリシリコンＴＦＴ、カラーフィルタ、反射板（ブラックマトリクス）等を形成するためのマスクが含まれる。他の表示デバイス製造用マスクには、有機ＥＬ（エレクトロルミネッセンス）ディスプレイ、プラズマディスプレイ等の製造に必要なすべてのマスクが含まれる。
【発明の効果】
【００２５】
ＦＰＤ用のフォトマスクに適したマスクブランク及びフォトマスクを提供できる。また、ＦＰＤデバイスの表示むらの原因となるフォトマスクにおけるパターン線幅均一性（ＣＤ精度）の低下を抑えたマスクブランク及びフォトマスクを提供できる。
【発明を実施するための最良の形態】
【００２６】
以下、本発明に係る実施形態を、図面を参照しながら説明する。
図１は、本発明の一実施形態に係るマスクブランク１０の構成の一例を示す。マスクブランク１０は、ＦＰＤデバイスを製造するためのマスクブランクである。また、このマスクブランクは、例えば、一辺が３３０ｍｍ以上（例えば３３０ｍｍ×４５０ｍｍ〜１２２０ｍｍ×１４００ｍｍ）の大型のマスクブランクである。また、このマスクブランクから製造されるＦＰＤ用のフォトマスクは、例えば、ミラープロジェクション（スキャニング露光方式による、等倍投影露光）方式やレンズを使ったレンズプロジェクション方式の露光装置に搭載されて使用される。このフォトマスクは、例えば、ｉ線からｇ線に渡る波長帯域の光を用いた多色波露光用のフォトマスクであり、例えば１μｍ以下のグレートーンパターンを有する。
【００２７】
マスクブランク１０は、基板１２、遮光膜１４、上層膜１６、及びレジスト膜１８を備える。マスクブランク１０は、例えば下地膜や半透光性膜等の他の層を更に備えてもよい。基板１２は、例えば透光性基板である。この透光性基板としては、合成石英、ソーダライムガラス、無アルカリガラス等の基板が挙げられる。
【００２８】
遮光膜１４及び上層膜１６は、フォトマスクの製造工程において、レジスト膜１８をパターニングしたエッチングマスクを用いて一般的にウェットエッチングされる。遮光膜１４は、金属と珪素を含む金属シリサイドを材料とする遮光膜であり、例えば、モリブデンシリサイド（ＭｏＳｉ）、タンタルシリサイド（ＴａＳｉ）、チタンシリサイド（ＴｉＳｉ）、タングステンシリサイド（ＷＳｉ）を材料とする遮光膜であり、基板１２上に形成される。
【００２９】
上層膜１６は、レジスト液に対する濡れ性を高めるために遮光膜１４上に形成される層である。上層膜１６は、クロムを含む材料で形成されており、例えば、酸化クロム（ＣｒＯ）、酸窒化クロム（ＣｒＯＮ）等である。上層膜１６の膜厚は、例えば、５０〜４００オングストローム、より好ましくは、５０〜３００オングストローム、更に好ましくは、１００〜２５０オングストロームである。また、本例において、上層膜１６を、酸素を含有するクロム膜材料（酸化クロム（ＣｒＯ）や酸窒化クロム（ＣｒＯＮ））とすることにより、マスクブランク１０を用いて製造されたフォトマスクにおいて反射防止膜として機能させることができる。
【００３０】
尚、上層膜１６を酸化されたクロム膜（ＣｒＯ）とする場合は、クロムからなるスパッタリングターゲットを用い、アルゴンガスなどの不活性ガスに酸素ガスを含む混合ガス雰囲気中で反応性スパッタリング法により形成したり、クロムと酸素を含有するスパッタリングターゲットを用い、アルゴンガスなどの不活性ガスを含む雰囲気中でスパッタリングにより形成したり、または、クロム膜を公知の方法で成膜した後、大気中や酸素雰囲気中で加熱処理することによって酸化されたクロム膜（ＣｒＯ）を形成することができる。
【００３１】
また、上層膜１６を酸窒化されたクロム膜（ＣｒＯＮ）とする場合は、クロムからなるスパッタリングターゲットを用い、アルゴンガスなどの不活性ガスと、酸素ガスと窒素ガス、一酸化窒素ガス、二酸化窒素ガス等のガスを含む混合ガス雰囲気中で反応性スパッタリング法により形成したり、クロムと酸素と窒素を含有するスパッタリングターゲットを用い、アルゴンガスなどの不活性ガスを含む雰囲気中でスパッタリングにより形成したり、または、クロム膜を公知の方法で成膜した後、大気中や酸素と窒素を含む雰囲気中で加熱処理することによって酸窒化されたクロム膜（ＣｒＯＮ）を形成することができる。
【００３２】
レジスト膜１８は、上層膜１６上に、スリットコータを用いて形成される。本例において、レジスト膜１８は、レーザー描画用レジスト膜である。またレーザー描画用レジスト膜に限らず、電子線描画用レジスト膜であっても良い。また、ポジ型のレジスト膜、ネガ型のレジスト膜のどちらでも構わない。レジスト膜１８の膜厚は、レーザー描画用のレジスト膜の場合、レーザー描画装置の描画波長による定在波によるパターン断面形状悪化を防止するための膜厚に設定することが好ましい。
【００３３】
以上のように構成すれば、上層膜１６を形成することにより、スリットコータを用いる場合に必要なレジスト液に対する濡れ性を適切に発揮させることができる。また、これによりＦＰＤ用マスクブランクにおいて、金属シリサイド系材料の遮光膜１４を適切に用いることができる。そのため、ＦＰＤデバイスを製造するために好適なマスクブランクを提供できる。
【００３４】
尚、前記遮光膜１４及び上層膜１６によって被転写体に転写すべく転写パターンとする場合、遮光膜１４及び上層膜１６の合計の膜厚は、ＦＰＤ用デバイスを製造する際に使用される露光装置の波長に対して光学濃度（ＯＤ）で３以上となる膜厚となるように設定する。また、遮光膜１４のみによって被転写体に転写すべく転写パターンとする場合、遮光膜１４の膜厚を、ＦＰＤ用デバイスを製造する際に使用される露光装置の波長に対して光学濃度（ＯＤ）で３以上となる膜厚となるように設定する。ｉ線からｇ線に渡る波長帯域の光を用いた多色波露光として使用する場合、光学濃度（ＯＤ）で３以上となるようにするには、８５０オングストローム以上とすることが好ましい。微細パターンを形成することを考えると膜厚は薄い方が好ましく、膜厚は１８００オングストローム以下が好ましい。両者を考慮すると、８５０〜１８００オングストローム、より好ましくは、９５０〜１５００オングストロームが望ましい。
【００３５】
尚、本例において、上層膜１６は、反射防止膜として用いることができ、この場合、フォトマスクの製造工程において、遮光膜１４及び上層膜１６をパターニングした後、上層膜１６は除去されずに残される。上層膜１６を反射防止膜として用いない場合には、フォトマスクの製造工程において、遮光膜１４及び上層膜１６をパターニングした後、上層膜１６を除去する。
【００３６】
以下、実施例に基づき本発明を更に詳細に説明する。
（実施例１）
大型ガラス基板（合成石英（ＱＺ）１０ｍｍ厚、サイズ８５０ｍｍ×１２００ｍｍ）上に、大型インラインスパッタリング装置を使用し、遮光膜、及び上層膜の成膜を行った。成膜は、大型インラインスパッタリング装置内に連続して配置された各スペース（スパッタ室）にＭｏＳｉ２ターゲット（Ｍｏ：３３モル％、Ｓｉ：６７モル％）、及びＣｒターゲットを各々配置し、まず、最初のスパッタ室において、ＭｏＳｉ２ターゲットに対してＡｒガスをスパッタリングガスとしてＭｏＳｉ２膜の遮光膜を７５０オングストローム成膜した。次いで、次のスパッタ室において、Ｃｒターゲットに対してＡｒガスとＮＯガスをスパッタリングガスとしてＣｒＯＮ膜の上層膜を２５０オングストローム成膜して、ＦＰＤ用大型マスクブランクを作製した。
【００３７】
上記で作製したマスクブランクを用い、洗浄処理（純水、常温）後、公知のスリットコータ装置（特開２００５−２８６２３２号公報に記載のスリットコータ装置）を用いてレジスト液を塗布し、現像によってレジストパターンを形成し、このレジストパターンをマスクとして、Ｃｒ用のエッチング液を用いて上層膜をウェットエッチングでパターニングし、次にＭｏＳｉ用のエッチング液を用いて遮光膜をウエットエッチングでパターニングして、ＦＰＤ用大型のフォトマスクを作製した。このフォトマスクは、５μｍ幅の通常パターン及び１μｍ幅のグレートーンパターンを有する。このグレートーンパターンは、大型ＦＰＤ用露光機の解像限界以下の微細遮光パターン及び微細透過部からなるパターンである。尚、上述のレジスト液の塗布条件は、レジスト平均膜厚が１μｍとなるように、ノズルと基板表面との間隔、ノズルの幅、ノズルの走査速度等を設定して行った。上記のマスクブランク上に塗布されたレジスト膜は、塗布むらがなく、面内膜厚均一性は、４５０オングストロームであった。尚、面内膜厚均一性とは、パターン形成領域内におけるレジスト膜厚の最大値と最小値の差をいう。
【００３８】
得られたフォトマスクにおける遮光膜及び上層膜によるパターンの線幅均一性（ＣＤ精度）は良好であり、このフォトマスクを使用して製造された液晶表示装置も表示むらがなく良好であった。
【００３９】
（実施例２）
上層膜の形成時のスパッタリングガスとして、Ａｒガス、及びＯ２ガスを用いて上層膜をＣｒＯ膜（膜厚１５０オングストローム）とした以外は実施例１と同様にして、実施例２に係るマスクブランク及びフォトマスクを作製した。
【００４０】
実施例２において、レジスト膜の膜厚均一性は、実施例１と同様に良好であった。また、得られたフォトマスクを使用して製造された液晶表示装置も表示むらがなく良好であった。
【００４１】
（比較例１）
上層膜を形成しなかった以外は実施例１と同様にして、比較例１に係るマスクブランク及びフォトマスクを作製した。比較例１では、レジスト液に対する濡れ性が悪いため、レジスト膜に塗布むらが生じ、基板全体にレジスト膜を形成することができなかった。そのため、フォトマスクを適切に作製できなかった。
【００４２】
（実施例３）
大型ガラス基板（合成石英（ＱＺ）１０ｍｍ厚、サイズ８５０ｍｍ×１２００ｍｍ）上に、大型インラインスパッタリング装置を使用し、ＭｏＳｉ２ターゲットに対してＡｒガスをスパッタリングガスとしてＭｏＳｉ２膜を８５０オングストローム成膜した。次いで、次のスパッタ室において、Ｃｒターゲットに対してＡｒガスをスパッタリングガスとしてＣｒ膜の上層膜を５０オングストローム成膜して、ＦＰＤ用大型フォトマスクブランクを作製した。
上記で作製したマスクブランクを用い、洗浄処理（純水、常温）後、公知のスリットコータ（特開２００５−２８６２３２号公報に記載のスリットコータ装置）を用いてレジスト液を塗布し、現像によってレジストパターンを形成し、このレジストパターンをマスクとして、上層膜をＣｒのエッチング液でウェットエッチングによりパターニングし、次に、ＭｏＳｉ用のエッチング液で遮光膜をウェットエッチングによりパターニングした。最後に、レジスト膜をレジスト剥離液で剥離した後、再度、Ｃｒ用のエッチング液で遮光膜上に形成している上層膜を剥離して、ＦＰＤ用大型のフォトマスクを作製した。このフォトマスクは、５μｍ幅の通常パターン及び１μｍ幅のグレートーンパターンを有する。このグレートーンパターンは、大型ＦＰＤ用露光機の解像限界以下の微細遮光パターン及び微細透過部からなるパターンである。尚、上述のレジスト液の塗布条件は、レジスト平均膜厚が１μｍとなるように、ノズルと基板表面との間隔、ノズルの幅、ノズルの走査速度等を設定して行った。上記のマスクブランク上に塗布されたレジスト膜は、塗布むらがなく、面内膜厚均一性は、５００オングストロームであった。
得られたフォトマスクにおける遮光膜及び上層膜による線幅均一性（ＣＤ精度）は良好で、このフォトマスクを使用して製造された液晶表示装置も表示むらがなく良好であった。
【００４３】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００４４】
本発明は、例えばＦＰＤデバイスを製造するためのマスクブランク及びマスクに好適に適用できる。
【図面の簡単な説明】
【００４５】
【図１】本発明の一実施形態に係るマスクブランク１０の構成の一例を示す図である。
【符号の説明】
【００４６】
１０・・・マスクブランク、１２・・・基板、１４・・・遮光膜、１６・・・上層膜、１８・・・レジスト膜
【図１】
0005164088.tif 000002